(57)【要約】      （修正有）【課題】気化特性と熱安定性とのバランスに優れ、低温成膜に対応可能な有機白金化合物の提供。【解決手段】気相蒸着法により白金薄膜又は白金化合物薄膜を製造するための気相蒸着用原料であって、次式で示される、２価の白金に、シクロペンテン−アミン配位子とアルキル配位子が配位した有機白金化合物。2019023336.tif 000014（Ｒ１〜Ｒ３は夫々独立にＨ、アルキル基、アルケニル基、アルキニル基、アミノ基、イミノ基、シアノ基又はイソシアノ基、且つ、いずれもＣ４以下；Ｒ４及びＲ５は夫々独立にＣ１〜３以下のアルキル基）【選択図】なし【特許請求の範囲】
【請求項１】
気相蒸着法により白金薄膜又は白金化合物薄膜を製造するための気相蒸着用原料において、
次式で示される、２価の白金に、シクロペンテン−アミン配位子とアルキル配位子が配位した有機白金化合物からなる気相蒸着用原料。
【化１】
2019023336.tif 000013
（式中、Ｒ１、Ｒ２、Ｒ３は、それぞれ、水素原子、アルキル基、アルケニル基、アルキニル基、アミノ基、イミノ基、シアノ基、イソシアノ基のいずれか１種であり、且つ、いずれも炭素数４以下である。Ｒ４及びＲ５は、それぞれ、炭素数１以上３以下のアルキル基である。）
【請求項２】
Ｒ１、Ｒ２は、それぞれ、水素、メチル基又はエチル基のいずれかである請求項１に記載の気相蒸着用原料。
【請求項３】
Ｒ３は、水素である請求項１又は請求項２に記載の気相蒸着用原料。
【請求項４】
Ｒ４及びＲ５は、いずれもメチル基である請求項１〜請求項３のいずれかに記載の気相蒸着用原料。
【請求項５】
有機白金化合物からなる原料を気化して原料ガスとし、前記原料ガスを基板表面に導入しつつ加熱する白金薄膜又は白金化合物薄膜の気相蒸着法において、
前記原料として請求項１〜請求項４のいずれかに記載された気相蒸着用原料を用いる気相蒸着法。
【発明の詳細な説明】
【技術分野】
【０００１】
本発明は、ＣＶＤ（化学気相蒸着）法、ＡＬＤ（原子層堆積）法等の気相蒸着法により白金薄膜又は白金化合物薄膜を製造するための、有機白金化合物からなる気相蒸着用原料に関する。詳しくは、低温での成膜を可能としつつも適度な熱安定性を有し、効率的な白金薄膜等を形成できる気相蒸着用原料に関する。
【背景技術】
【０００２】
各種半導体素子、半導体デバイスの電極・配線材料として、従来から、白金薄膜又は白金化合物薄膜（以下、白金薄膜等と称する）が適用されている。そして、白金薄膜等の製造にあっては、ＣＶＤ法、ＡＬＤ法等の気相蒸着法が利用されている。
【０００３】
気相蒸着法により白金薄膜等を製造する原料としては、従来から多くの有機白金化合物からなるものが知られている。この有機白金化合物としては、例えば、下記の（シクロペンタジエニル）トリメチル白金（ＩＶ））錯体（特許文献１）、（１，５−ヘキサジエン）ジメチル白金（ＩＩ）（特許文献２）等が提案されている。
【０００４】
【化１】
2019023336.tif 000002
【０００５】
【化２】
2019023336.tif 000003
【０００６】
ここで気相蒸着用原料の要求性能としては、一般に、蒸気圧が高く気化特性が良好であることに加えて、低温で成膜可能でありながら適度な熱安定性を有することが挙げられる。上記した２種の有機白金化合物は、この要求性能をバランス良く具備するものではない。即ち、特許文献１の（シクロペンタジエニル）トリメチル白金（ＩＶ）は、良好な気化特性を有するものの、分解温度が高く熱安定性が高過ぎるため低温成膜に不向きの原料である。一方、特許文献２の（１，５−ヘキサジエン）ジメチル白金（ＩＩ）は、分解温度の低減により低温成膜に対応可能であるが、保管時や成膜前の気化段階等において、稀に化合物が分解することがあった。
【０００７】
そこで、本願出願人は、上記の従来技術に対して、低温での成膜を可能としつつも好適な熱安定性を有し、気化段階等では熱分解し難い気相蒸着用の白金原料として、白金にアルケン−アミン配位子とアルキル配位子が配位する下記の有機白金化合物からなる原料を提案している（特許文献３）。
【０００８】
【化３】
2019023336.tif 000004
（式中、ｎは１以上５以下である。Ｒ１〜Ｒ５は、それぞれ、水素原子、アルキル基、アルケニル基、アルキニル基、アミノ基、イミノ基、シアノ基、イソシアノ基のいずれか１種であり、且つ、いずれも炭素数４以下である。Ｒ６及びＲ７は、それぞれ、炭素数１以上３以下のアルキル基である。）
【先行技術文献】
【特許文献】
【０００９】
【特許文献１】特開平１１−２９２８８９号公報
【特許文献２】国際公開第２０１２／１４４４５５号パンフレット
【特許文献３】特開２０１６−２１１０４８号公報
【発明の概要】
【発明が解決しようとする課題】
【００１０】
上記した本願出願人による有機白金化合物からなる原料は、低温成膜が可能でありながら熱安定性も改良されており、保管時や気化段階等での有機白金化合物の分解も抑制されている。よって、この有機白金化合物からなる原料は、これまでの白金薄膜等に対する要求特性や成膜環境・成膜条件に対して有効に対応することが可能であった。
【００１１】
しかしながら、半導体デバイス等の製造効率向上のため、成膜条件・成膜環境がよりシビアになりつつある近年においては、上記した有機白金化合物からなる原料でも対応が困難となっている。具体的には、薄膜製造装置における成膜エリアの広範囲化やハイスループット化が要求されており、そのような条件のもとでは、上記従来の原料には、有機白金化合物の不意な分解や、膜厚不足等による成膜不良が発生するおそれがある。
【００１２】
本発明は、以上のような背景のもとになされたものであり、気相蒸着用原料の要求特性、即ち、気化特性と熱安定性とのバランスに関して、従来以上に良好な特性を発揮し、低温成膜に対応し得る有機白金化合物を見出すことを目的とする。そして、本発明は、かかる有機白金化合物を適用する最適な気相蒸着用原料を提供する。
【課題を解決するための手段】
【００１３】
上記課題に関して、成膜エリアの広範囲化やハイスループット化等によって、有機白金化合物の分解や成膜不良が発生するとすれば、それらの成膜条件に対しては、適用される有機白金化合物の熱安定性に不足があることが考えられる。そこで、本発明者等は、従来の有機白金化合物の構成を考慮しつつ、熱安定性を適切に改善し、低温成膜性及び気化特性とのバランスを良好な有機白金化合物を見出すべく鋭意検討を行った。そして好適な有機白金化合物として、２価の白金に、シクロペンテン−アミン配位子と２つのアルキル配位子が配位する化合物を見出し、本発明に想到した。
【００１４】
即ち、本発明は、気相蒸着法により白金薄膜又は白金化合物薄膜を製造するための気相蒸着用原料において、次式で示される、２価の白金に、シクロペンテン−アミン配位子とアルキル配位子が配位した有機白金化合物からなる気相蒸着用原料である。
【００１５】
【化４】
2019023336.tif 000005
（式中、Ｒ１、Ｒ２、Ｒ３は、それぞれ、水素原子、アルキル基、アルケニル基、アルキニル基、アミノ基、イミノ基、シアノ基、イソシアノ基のいずれか１種であり、且つ、いずれも炭素数４以下である。Ｒ４及びＲ５は、それぞれ、炭素数１以上３以下のアルキル基である。）
【００１６】
以下、本発明に係る気相蒸着用原料を構成する有機白金化合物について詳細に説明する。上記のとおり、本発明で適用する有機白金化合物は、白金に対する配位子としてシクロペンテン−アミン配位子とアルキル配位子を適用するものである。この有機白金化合物は、上述した従来の有機白金化合物（特許文献３）のアルケン−アミン配位子における鎖状アルケン配位子を、環状アルケン配位子（シクロペンテン配位子）とすることで熱安定性の最適化を図るものである。
【００１７】
本発明で適用されるシクロペンテン−アミン配位子は、特許文献３記載の有機白金化合物で適用されたアルケン−アミン配位子と同じく、１つのアミンと１つの二重結合を有する配位子である。即ち、本発明も、配位子中の２重結合（Ｃ＝Ｃ結合）の数を適正にすることを前提とし、これにより熱安定性と気化特性等とのバランスを好適化している。配位子中の二重結合が減ることで、化合物の熱安定性は向上するが、本発明では特許文献３と同じく、アミンを１つ結合させて二重結合の数が１つの配位子を適用することとした。これは、二重結合のない配位子、例えば、ジアミン配位子を適用すると、化合物の熱安定性が過度に高くなると共に、気化特性が悪化する傾向があることを考慮したからである。
【００１８】
そして、本発明は、配位子の構成として、環状のアルケン配位子であるシクロペンテンとアミンとからなる配位子（シクロペンテン−アミン配位子）を適用している。本発明者等によれば、鎖状アルケン配位子を環状アルケン配位子とすることで、白金化合物全体の熱安定性を適度に向上させることができる。そして、この場合において低温成膜性や気化特性の悪化は生じない。その結果、本発明に係る有機白金化合物は、低温成膜性と気化特性と熱安定性においてトータルで最適な特性を発揮し得る。これにより、広範囲で白金膜等を成膜する場合等において、有機白金化合物の不測の分解を生じさせることなく安定的な薄膜製造が可能となる。
【００１９】
更に、本発明の有機白金化合物では、シクロペンテン−アミン配位子と共にアルキル配位子（Ｒ４、Ｒ５）が白金に配位している。アルキル配位子は構成が簡易な炭化水素基であり、白金化合物の分子量の調整のために有益な配位子である。そして、アルキル配位子は、白金化合物が分解した後、低沸点の炭化水素として放出されるので残留不純物になりにくい。以上のようなメリットから、アルキル配位子は、シクロペンテン−アミン配位子と共に必須の配位子となっている。
【００２０】
ここで、本発明で適用される有機白金化合物においては、シクロペンテン−アミン配位子及びその誘導体として、所定範囲の置換基（Ｒ１、Ｒ２、Ｒ３）を有することができる。
【００２１】
シクロペンテン−アミン配位子の窒素部分への置換基Ｒ１及びＲ２は、それぞれ、水素原子、アルキル基、アルケニル基、アルキニル基、アミノ基、イミノ基、シアノ基、イソシアノ基のいずれか１種であり、且つ、いずれも炭素数４以下のものである。置換基Ｒ１及びＲ２は、それぞれ、水素原子、メチル基、エチル基、プロピル基のいずれか１種が好ましく、水素、メチル基又はエチル基が特に好ましい。炭素数３以上のアルキル基を適用する場合、構造異性体である直鎖（ｎ−）、分岐鎖（ｉｓｏ−、ｓｅｃ−、ｔｅｒｔ−）のいずれとしてもよいが、好ましくは直鎖のアルキル基である。
【００２２】
シクロペンテン−アミン配位子のシクロペンテンへの置換基Ｒ３についても、水素原子、アルキル基、アルケニル基、アルキニル基、アミノ基、イミノ基、シアノ基、又はイソシアノ基のいずれかであり、且つ、炭素数４以下のものとなる。置換基Ｒ３は、水素原子、メチル基又はエチル基が好ましく、水素原子が特に好ましい。炭素数３以上のアルキル基を適用する場合、構造異性体である直鎖（ｎ−）、分岐鎖（ｉｓｏ−、ｓｅｃ−、ｔｅｒｔ−）のいずれとしてもよいが、好ましくは直鎖のアルキル基である。
【００２３】
また、もう一方の配位子であるアルキル配位子Ｒ４及びＲ５は、それぞれ、炭素数１以上３以下のアルキル基、すなわち、メチル基、エチル基、プロピル基（ｎ−、ｉｓｏ−）のいずれか１種である。Ｒ４とＲ５とは、同じアルキル基であっても良いが、異なるアルキル基でも良い。アルキル基の炭素数増大により白金化合物全体の安定性が減少する傾向にあるため、これらのアルキル配位子の炭素数は３以下とする。Ｒ４、Ｒ５として好ましいのは双方をメチル基とする場合である。メチル基は、錯体分解後に低沸点のメタンになるため、形成される金属薄膜中に不純物を残さずに放出できるからである。
【００２４】
尚、以上で説明したシクロペンテン−アミン配位子と２つのアルキル配位子が配位する中心金属である白金は、２価の白金である。有機白金化合物（白金錯体）の多くは２価又は４価の正電荷を持つ白金を中心金属とするものが安定である。本発明者等によれば、合成・精製・保存の各段階における化合物の取り扱性を考慮したとき、適度な安定性を発揮し得るのは２価白金の化合物である。
【００２５】
以上説明した本発明に係る気相蒸着用原料について、これを構成する有機白金化合物の構成の具体例を以下に例示列挙する。但し、本発明は、これらに限定されるものではない。
【００２６】
【化５】
2019023336.tif 000006
【００２７】
以上説明した本発明の気相蒸着用原料は、適宜の白金塩（白金化合物）を出発原料とし、それにシクロペンテン−アミン化合物を反応させることで製造可能である。白金塩としては、２価白金の有機白金化合物であって、目的となるアルキル配位子（Ｒ４、Ｒ５）が配位したもの好ましく、例えば、（１，５−ヘキサジエン）ジメチル白金（上記化２、特許文献２）等の有機白金化合物が適用できる。
【００２８】
そして、本発明に係る気相蒸着用原料は、ＣＶＤ法、ＡＬＤ法等の気相蒸着法による白金薄膜等の製造に有用である。この薄膜形成方法は、有機白金化合物からなる原料を気化して反応ガスとし、前記反応ガスを基板表面に導入し、前記有機白金化合物を分解して白金を析出させるものであり、原料として、上記した本発明に係る有機白金化合物を用いるものである。
【００２９】
白金形成時の反応雰囲気としては、還元性雰囲気が好ましい。本発明の原料は、特に還元性雰囲気において、良好な低温成膜性を示す傾向がある。また、還元性雰囲気とすると、白金薄膜と共に他の金属薄膜を形成する場合、当該他の金属薄膜の酸化を抑制できるというメリットもある。例えば、白金薄膜はＦＥＴ（電界効果トランジスタ）の立体電極（Ｎｉ−Ｐｔシリサイド電極）への適用が知られている。白金薄膜の成膜条件を還元性雰囲気とすることで、Ｎｉ薄膜の酸化を抑制できる。尚、還元性雰囲気としては、水素又はアンモニアを反応ガスとして導入するのが好ましく、水素が特に好ましい。
【００３０】
白金薄膜等の成膜温度、即ち、基板上における有機白金化合物の加熱温度は、１００℃以上３５０℃以下とするのが好ましい。１００℃未満では、成膜反応が進行し難く必要な膜厚が得られ難いためである。また、３５０℃を超えると、基板への影響が懸念されるからである。また、低温成膜という本発明の趣旨を考慮すると、３５０℃を超える成膜温度は好適ではない。
【発明の効果】
【００３１】
以上説明したように、本発明に係る気相蒸着用原料を構成する有機白金化合物は、蒸気圧が高く、低温で白金薄膜の製造が可能であるとともに、適度な熱安定性も兼ね備えている。尚、本発明に係る原料は、ＣＶＤ法やＡＬＤ法等の気相蒸着法に好適である。
【図面の簡単な説明】
【００３２】
【図１】実施例１の有機白金化合物のＴＧ−ＤＴＡ曲線。
【図２】実施例１の有機白金化合物を原料として製造した白金薄膜の断面のＳＥＭ写真。
【発明を実施するための形態】
【００３３】
以下、本発明における最良の実施形態について説明する。本実施形態では、３種類の有機白金化合物（実施例１〜実施例３）を合成した。合成した有機白金化合物について物性を評価し、気相蒸着用原料として成膜試験を行った。
【００３４】
【化６】
2019023336.tif 000007
【００３５】
実施例１：ヘキサン９０ｍｌを入れたフラスコに、Ｎ，Ｎ−ジメチル−３−シクロペンテン−１−アミン１．６２ｇ（１４．６ｍｍｏｌ）、（１，５−ヘキサジエン）ジメチル白金１．７８ｇ（５．８ｍｍｏｌ）の順でそれぞれ加えた後、室温で１６時間攪拌した。反応終了後、濃縮して白色固体を得た。得られた白色固体について昇華精製を行うことで目的物である、（Ｎ，Ｎ−ジメチル−３−シクロペンテン−１−アミン）ジメチル白金１．６８ｇ（５．０ｍｍｏｌ）を得た（収率８６％）。この実施例１の有機白金化合物の合成反応式は、次のとおりである。
【００３６】
【化７】
2019023336.tif 000008
【００３７】
実施例２：ヘキサン５０ｍｌを入れたフラスコに、３−シクロペンテン−１−アミン０．２７ｇ（３．３ｍｍｏｌ）、（１，５−ヘキサジエン）ジメチル白金０．６８ｇ（２．２ｍｍｏｌ）の順でそれぞれ加えた後、室温で３時間攪拌した。反応終了後、濃縮して白色固体を得た。得られた白色固体について昇華精製を行うことで目的物である（３−シクロペンテン−１−アミン）ジメチル白金０．６１ｇ（２．０ｍｍｏｌ）を得た（収率９１％）。この実施例２の有機白金化合物の合成反応式は、次のとおりである。
【００３８】
【化８】
2019023336.tif 000009
【００３９】
実施例３：ヘキサン３０ｍｌを入れたフラスコに、Ｎ−メチル−３−シクロペンテン−１−アミン０．２１ｇ（２．２ｍｍｏｌ）、（１，５−ヘキサジエン）ジメチル白金０．４５ｇ（１．５ｍｍｏｌ）の順でそれぞれ加えた後、室温で１５時間攪拌した。反応終了後、濃縮して白色固体を得た。得られた白色固体について昇華精製を行うことで目的物であるジメチル（Ｎ−メチル−３−シクロペンテン−１−アミン）白金０．４３ｇ（１．３ｍｍｏｌ）を得た（収率８７％）。この実施例３の有機白金化合物の合成反応式は、次のとおりである。
【００４０】
【化９】
2019023336.tif 000010
【００４１】
比較例：上記各実施例に対する比較例として、従来技術（特許文献３）記載の有機白金化合物であるジメチル（Ｎ，Ｎ−ジメチル−３−ブテン−１−アミン）白金を製造した。
【００４２】
ヘキサン５０ｍｌを入れたフラスコに、Ｎ，Ｎ−ジメチル−３−ブテン−１−アミン０．７５ｇ（７．５ｍｍｏｌ）、（１，４−ヘキサジエン）ジメチル白金１．５４ｇ（５．０ｍｍｏｌ）の順でそれぞれ加えた後、室温で２０時間攪拌させた。反応終了後、濃縮して白色固体を得た。得られた白色固体について昇華精製を行うことで目的物であるジメチル（Ｎ，Ｎ−ジメチル−３−ブテン−１−アミン）白金１．５５ｇ（４．８ｍｍｏｌ）を得た（収率９６％）。この比較例の有機白金化合物の合成反応式は、次のとおりである。
【００４３】
【化１０】
2019023336.tif 000011
【００４４】
物性評価：実施例１で製造した有機白金化合物（（Ｎ，Ｎ−ジメチル−３−シクロペンテン−１−アミン）ジメチル白金）について、ＴＧ−ＤＴＡによる物性評価を行った。分析は、ＢＲＵＫＥＲ社製ＴＧ‐ＤＴＡ２０００ＳＡにて、窒素雰囲気下、有機白金化合物試料（５ｍｇ）を昇温速度５℃／ｍｉｎにて、測定温度範囲の室温〜４５０℃加熱した際の試料の熱量及び重量変化を観察した。結果を図１に示す。
【００４５】
図１について、ＤＴＡの結果より、実施例１の有機白金化合物は、吸熱ピークより融点が約１５９℃、発熱ピークより分解温度が約１８６℃である。気相蒸着法における原料加熱温度は、一般に１００℃付近の温度が設定されることが多いが、実施例１の有機白金化合物は、かかる原料加熱温度において十分な熱安定性を有することが分かる。また、より高い蒸気圧を得るためには、加熱温度を１０℃〜３０℃程度上昇させることが想定されるが、実施例１の有機白金化合物は、そのような加熱条件にも対応できるといえる。
【００４６】
また、ＴＧの結果を検討すると、実施例１の有機白金化合物は、分解温度に達した時点で気化がほぼ完了していることがわかる。この白金化合物は、比較的低温で速やかに気化しており気化特性も良好であることが分かる。また、化合物分解により生じる残渣量も比較的多い。この残渣は金属白金と推定される。このＴＧ−ＤＴＡの結果は、実施例１の白金化合物は、比較的低温で気化可能であり、気化と共に分解も速やかに生じることを示し、低温成膜に好適であることも示している。
【００４７】
そして、実施例２、実施例３、比較例の有機白金化合物についても同様の分析を行った。各実施例のＴＧ−ＤＴＡの結果を表１に示す。
【００４８】
【表１】
2019023336.tif 000012
【００４９】
実施例２、３の有機白金化合物については、実施例１の化合物よりも融点の低下は見られたものの、分解温度は同等あるいは若干低い程度であった。よって、各実施例の有機白金化合物は、いずれも好適な気化特性と熱安定性を有することが示された。比較例の有機白金化合物は、融点及び分解温度が各実施例と比較して低いことがわかる。よって、各実施例の白金化合物は、従来技術に対して熱安定性が高いことが確認された。
【００５０】
加熱試験による熱安定性評価：
上記のＴＧ−ＤＴＡは、化合物固有の物性（分解温度）を静的に且つ正確に測定する点で優れた分析法である。もっとも、実際の薄膜製造の際の原料加熱操作においては、分解温度未満の加熱であっても長時間加熱により有機化合物に局所的な分解が生じることがある。また、そのような局所的な分解が起点となり、連鎖的な分解が生じることがある。そこで、薄膜製造における原料加熱操作を想定した動的な熱安定性評価を行うこととした。この評価試験は、実施例１と比較例の有機白金化合物を一定時間加熱して化合物分解の有無を判定した。具体的方法としては、実施例１と比較例の有機白金化合物をそれぞれ０．２ｇ採取して試験管に入れ、大気中、１００℃で１時間加熱した。そして、この１時間の加熱後、白金化合物の外観変化の有無を確認した。
【００５１】
この加熱試験において、実施例１の有機白金化合物には、加熱前後で外観上の変化は見られず白色の固体状態を維持していた。一方、比較例の有機白金化合物には、１時間の加熱後で黒色の固体に変化していた。これは、有機白金化合物の分解（一部分解）を示すものと考えられる。今回の加熱試験における加熱温度（１００℃）は、双方の有機白金化合物にとって分解温度未満の温度である。実施例１では、化合物の分解は全く見られなかったが、比較例では分解が生じていた。これは、比較例の有機白金化合物は、分解温度未満の温度であっても、長時間の加熱によって分解する可能性があること、即ち、熱安定性に乏しいことを示している。
【００５２】
本発明の課題である広範囲成膜や高スループット成膜等の成膜条件に対応するためには、蒸気圧の高い有機白金化合物原料が要求される。これは、所望の蒸気圧を示す温度まで加熱可能な、熱安定性の高い有機白金化合物の適用を意味する。上記加熱試験の結果から、実施例の有機白金化合物は、比較例と対比して熱安定性が高いことが確認された。つまり、実施例の有機白金化合物は、比較例よりも熱安定性と気化特性とのバランスが良好であるといえる。そして、実施例の有機白金化合物は、広範囲成膜や高スループット成膜にも好適に対応できる。
【００５３】
成膜試験：次に、実施例１で製造した有機白金化合物（（Ｎ，Ｎ−ジメチル−３−シクロペンテン−１−アミン）ジメチル白金）を原料化合物とし、ＣＶＤ法にて白金薄膜の成膜試験を行った。この成膜試験では、成膜装置としては、ホットウォールタイプの熱ＣＶＤ装置を用いた。反応ガスとして水素をマスフローコントローラーにより一定流量で流した。成膜条件は、次の通りである。
【００５４】
基板：ＳｉＯ２、Ｓｉ
基板寸法：１５ｍｍ×１５ｍｍ
成膜温度１７５℃
試料温度：１００℃
成膜圧力：５ｔｏｒｒ
反応ガス（水素）流量：１００ｓｃｃｍ
成膜時間：１２０ｍｉｎ
【００５５】
この成膜試験の結果、いずれの基板（ＳｉＯ２、Ｓｉ）に対しても白金薄膜を成膜できることが確認された。膜厚及び比抵抗を測定したところ、ＳｉＯ２基板に対しては、Ｐｔ膜厚１８ｎｍであり、Ｓｉ基板に対しては、Ｐｔ膜厚１３ｎｍであり、いずれも十分な膜厚での白金薄膜が形成された。また、各薄膜の比抵抗を測定したところ、それぞれ、３６μΩ・ｃｍ、４０μΩ・ｃｍと良好な値であった。
【００５６】
図２は、本実施形態で形成した白金薄膜断面のＳＥＭ写真である。本実施形態で形成した薄膜は、いずれも均一な膜厚であり、表面の平滑性も良好であった。この成膜試験の結果から、実施例の有機白金化合物は、気相蒸着用の原料化合物として、好適な気化特性と熱安定性を有し、低温成膜に有用であることが確認された。
【産業上の利用可能性】
【００５７】
本発明に係る気相蒸着用原料は、蒸気圧が高く、低温で高精度の白金薄膜等を形成できるとともに、適度な熱安定性も有し、取扱い性に優れる。本発明は、各種半導体素子、半導体デバイスの電極・配線材料の形成に有用である。特に、立体構造への成膜にも有効であり、電界効果トランジスタの３次元構造を有する立体電極（立体型Ｎｉ−Ｐｔシリサイド電）等の形成も適用できる。
【図１】
2019023336.tif 000015
【図２】
2019023336.tif 000016